FR 2095212 A1 19720211 FR 7121288 A 19710611 21288 2095212 La présente invention concerne des perfectionnements aux matériaux de réalisation de terrains de jeux ou courts synthétiques, destinés à la pratique du cricket, du tennis et autres jeux de "balles. L'invention fournit en outre un procédé de fabrication de tels 5 courts synthétiques. On a fabriqué des courts synthétiques à partir de matériaux variés, en particulier des matériaux fibreux tissés et non tissés. Ces matériaux conviennent pour des jeux dans lesquels le rebondissement de la balle n'a relativement pas d'importance. De telles sur- touiours 10 faces utilisées jusqu'à maintenant ne se sont pas/averees convenables et ne présentaient pas,dans de nombreux cas, des caractéristiques de rebondissement, en ce qui concerne en particulier les balles animées d'un mouvement de rotation sur elles-Éêmes ou d'effet, suffisamment proches de celles de l'herbe naturelle • On a nt-niaé dana d * autres cas 15 des matériaux solides, par exemple le bois, mais un tel matériau n'est satisfaisant, du point de vue dépense, que pour des jeux dans lesquels le terrain ou le court est relativement petit, comme par exemple le tennis. De tels matériaux solides présentent également l'inconvénient selon lequel les caractéristiques de rebondissement 20 ne sont pas toujours suffisamment proches de celles de l'herbe. Pour ces raisons, de telles surfaces, telles qu'utilisées généralement jusqu'à maintenant, ne se sont pas avérées entièrement satisfaisantes pour la pratique d'hiver en préparation aux activités d'été. Dans des jeux tels que le cricket, les ballés tendent à re-25 bondir sur une surface relativement faible du court, ladite surface tendant à s'user, tandis que le reste de la surface du court ne s'use relativement pas. Le court doit alors être abandonné, alors que la majorité de cette surface pourrait encore être utilisable. La présente invention permet donc d'obtenir un court présen» 30 tant des caractéristiques de rebondissement plus proches de celles de l'herbe naturelle que les courts d'un coût équivalent utilisés jusqu'à maintenant, en particulier en ce qui concerne les caractéristiques de rebondissement de balles ayant de l'effet et en ce . concerne les lancers fort et moyen au cricket. On peut réaliser 35 aisément le court selon la présente invention en éléments qui peuvent être interchangés, de sorte que la surface totale du court puisse s'user uniformément et que l'on puisse enlever ledit court 71 21288 -2- 2095212 pour un rangement temporaire. Les courts selon la présente invention n'ont normalement pas "besoin d'être liés à la surface sur laquelle ils sont placés, mais peuvent être placés sur une surface plane. Ils présentent l'avantage complémentaire de ne pas demander d'en-5 tretien. A l'usage, les courts selon l'invention restent unis, sans faux rebond, et ils ne reflètent normalement pas la lumière au point de donner un éblouissement inacceptable. Ces courts sont élastiques et permettent de porter certains types de bottes ou 10 chaussures munies de clous ou de crampons sans causer de dommages sérieux. Le matériau de réalisation de terrains de jeux ou de courts synthétiques destinés à la pratique du cricket, du tennis ou autres jeux de balles, selon l'invention, est essentiellement caractérisé 15 par le fait qu'il renferme de 25 à 75 de chlorure de polyvinyle plastifié, de 5 à 20 ^ d'un matériau fibreux finement divisé, et 0 à 20 i° d'un caoutchouc naturel ou synthétique compatible avec le chlorure de polyvinyle plastifié et de 10 à 60 % d'une charge à l'état particulaire finement divisé, les pourcentages ci-dessus 20 étant donnés en poids par rapport au poids total de la composition. Conformément à la présente invention, on peut utiliser n'importe quel chlorure de polyvinyle classique, mais aussi des copolymères de chlorure de vinyle avec d'autres monomères, les-dits copolymères ayant des propriétés physiques semblables à celles 25 du chlorure de polyvinyle usuel, et renfermant avantageusement au moins 70 moles et de préférence au moins 80 moles de monomère de chlorure de vinyle. On peut utiliser des mélanges de copolymères avec l'horaopolymère.Les comonomères appropriés que l'on peut utiliser comprennent notamment le dichlorure de vinylidène et l'acétate 30 de vinyle. On peut utiliser tout plastifiant usuel approprié au chlorure de polyvinyle pour plastifier ledit chlorure de polyvinyle. Des plastifiants appropriés pouvant être utilisés comprennent les plastifiants du type ester usuel, de préférence liquide, compre-35 nant les diesters d'acides aliphatiques et dicarboxyliques aromatiques, par exemple les acides phtaliques, l'acide succinique, l'acide adipique, l'acide azélique, l'acide subérique, l'acide sébacique, ainsi que leurs homologues et les mélanges de tels Copy 71 21288 -3- 2095212 acides. Les esters peuvent dériver d'alcools aromatiques, ou d'alcanols à chaîne droite ou ramifiée, par exemple le butanol, le 2-éthylhexanol, le 3»5»5-triméthylhexanol, l'heptanol, le décanol, le dodécanol, divers tridécanols à chaîne droite ou ramifiée et 5 l'alcool benzylique. Comme autres types de plastifiants, on peut utiliser les phosphates" d'alkyle, en particulier les phosphates de trialkyle et de^briaryle. On peut utiliser également des polymères à chaîne sensiblement droite et à faible poids moléculaire, par exemple des poly-% 10 esters ayant des poids moléculaires compris entre 700 et 2000 environ, que l'on peut faire dériver, par exemple, de la réaction d'acides dicarboxyliques avec des diols. Comme acides dicarboxyliques, on peut citer ceux qui ont été mentionnés ci-dessus ; comme diols appropriés, on peut citer l'éthylène-glycol, le propylène-glycol, 15 le butane-1,4-diol, le butane-2,3-diol, et le 2,2-diméthylpropane-1,3-diol. Des plastifiants du type polyester appropriés comprennent - également ceux qui dérivent de la réaction d'un acide monohydroxy-monocarboxylique, par exemple l'acide 6-hydroxycaproïque. Les esters polymères sont de préférence terminés par un groupe non réactif, 20 par exemple par introduction d'un monohydroxyalcool. Comme autres types de plastifiants, on peut citer les esters époxydés, par exemple les esters oléiques et l'huile de soja, ainsi que les esters à base d'acide trimellitique ou de pentaérythritol. Comme exemples des plastifiants mentionnés ci-dessus, on peut 25 citer le phtalate de di-n-butyle, le téréphtalate de di-2-éthyl-hexyle, le phtalate de di-iso-octyle, le phtalate de didodécyle phtalate de butyl-benzyle, l'adipate de di-iso-butyle, le sébaçate de di-n-octyle, les esters di-azéliques de mélange de coupes d'alcanols à chaîne droite en Cg à C^, le polyester butylène-phta-30 lique, le polyester éthylène-téréphtalique, le polyester propylène-adipique, la polycaprolactone, l'oléate d'octyle époxydé et le phosphate de trixylyle. On peut appliquer tout rapport convenable des plastifiants ai/chlorure de polyvinyle pour s'assurer que, dans les conditions 35 dans lesquelles on se propose d'utiliser le court, celui-ci soit suffisamment flexible. A titre indicatif, une proportion d'au moins 2 parties de chlorure de polyvinyle pour 1 partie de plastifiant COPY 21288 -4- 2095212 conviendra souvent, et un rapport d'environ 1 est préféré. Conformément à 11 invention, on peut utiliser tout type de fibre appropriés. Les fibres appropriées sont en général des fibres organiques, naturelles ou synthétiques, par exemple de 5 coton, de cellulose, de polyamide et de polyester. Par l'expression "matériau fibreux à l'état finement diviséy, il faut entendre qu'il est souhaitable que les fibres aient une longueur inférieure à 15 mm environ et, de préférence, inférieure à 10 mm. Il est entendu cependant qu'une fraction des fibres, de préférence 10 inférieure à 25 #, peut être plus longue que 15 mm, mais les fibres d'une telle fraction sont de préférence inférieures à 25 mm environ. Les fibres peuvent être en ôombinaison dans un mélange avec le chlorure de polyvinyle, comme par exemple dans le cas où la source de fibres est constituée par une courroie transporteuse 15 pulvérisée ou déchiquetée ou de la toile huilée ou matériau similaire, ou bien on peut ajouter les fibres séparément, par exemple sous forme d'un feutre. On peut utiliser tout type de charge particulaire à l'état finement divisé pour la réalisation des courts selon l'invention, 20 mais il est préférable d'utiliser des charges ayant une densité relativement faible, par exemple de la chaux, de l'argile, ou autre matériau semblable à l'état finement divisé. Il est souhaitable que la quantité de charge employée soit inférieure à 50 % et une quantité préférée de charge est comprise entre 20 % et 40 °/o en 25 poids. Conformément à l'invention, on peut utiliser tout type de caoutchouc naturel ou synthétique, à condition qu'il soit compatible avec le chlorure de polyvinyle dans les quantités utilisées. Comme caoutchoucs appropriés, on peut citer les caoutchouc^feu chloro 30 prène et à l'isoprène, les caoutchoucs Buna, les caoutchoucs styrène-butadiène, les caoutchoucs éthylène-propylène, les caoutchoucs acrylonitrile-butadiène-styrène et les caoutchoucs de poly-éthylène chlorosulfonés. Les caoutchoucs préférés sont constitués par les caoutchoucs au hitrile qui sont des copolymères d'acrylo-35 nitrile avec du butadiène ou de l'isoprène ou des diènes similaires ûn estime que l'intensité et la nature du rebondissement obtenu varient avec la quantité et le type de caoutchouc présent. En 21288 -5- 2095212 conséquence, on peut faire varier la quantité et le type de caoutchouc afin de reproduire avéc plus de précision les caractéristiques de rebondissement d,une surface d'herbe que l'on cherche à imiter. Une quantité préférée de caoutchouc est comprise entre 5 3 1» et 10 le court synthétique selon l'invention peut renfermer un pigment, de préférence vert,pour imiter l'herbe. Il peut renfermer en outre des lubrifiants, des stabilisants et des adjuvants usuels ; on peut élaborer le court en mélangeant les constituants de façon 10 usuelle à une température élevée, comprise par exemple entre 120°G et 160°C, dans un mélangeur du type Banbury. On peut alors le former par extrusion dans une matrice à rouleaux pour former un court synthétique lisse. Suivant une variante* on peut le mouler par compression. De façon avantageuse, il peut avoir une épaisseur telle 15 qu'il puisse être découpé en éléments, dont les bords peuvent être contigus, de sorte que, lorsqu'ils reposent sur une surface lisse, ils forment un court lisse. Comme décrit ci-dessus, on peut inter-changer les éléments individuels afin de faciliter l'usure uniforme du court. Une épaisseur convenable du court synthétique est 20 comprise entre 2 mm et 15 mm, 5 mm environ étant préférés. On donne dans les tableaux I à Y ci-dessous des exemples de compositions pour des courts synthétiques. Dans chaque cas* le court peut être fabriqué en mélangeant des constituants dans un mélangeur Banbury à une température appropriée de façon à former 25 un mélange homogène. On peut extruder le mélange homogène dans une matrice à rouleaux pour former une feuille. lia mise au point est effectuée de façon empirique. TABLEAU I Chlorure de polyvinyle non plastifié 29 30 Plastifiant du type phtalate de dialphanol 21 Fibres de polyester finement divisées 7 Caoutchouc acrylonitrile-butadiène K Argile ou terre à porcelaine » Pigment au bioxyde de titane 4 - f 35 Stéarate de calcium 2 Pigment, vert ■ 2 71 21288 -6— -2095212 TABT.Tgp TT Chlorure de polyvinyle non plastifié 25 Plastifiant du type phtalate de dialphanol 17 Courroie transporteuse déchiquetée 15 5 Caoutchouc acrylonitrlie-butadiène 5 Agent de blanchiment (chaux enrobée) 34 Stéarate de calcium 2 Pigment vert 2 TABLEAU III 10 Copdlymère non plastifié- chlorure de vinylô^cétate de vinyLé " (15 1" d'acétate de vinyle) 20 Plastifiant du type phtalate de dialphanol 17 Caoutchouc acrylonitrile-butadiène 5 Courroie transporteuse déchiquetée 15 15 Agent de blanchiment 34 Stéarate de calcium 2 Pigment vert 2 Diluant (paraffines chlorées renfermant 42 % de chlore) 5 20 TABTiKAÏÏ IV — - —~ Chlorure de polyvinyle plastifié (40 ^ de plastifiant) 47 Fibres de coton finement divisées 10 Caoutchouc au nitrile 5 25 Charge de chaux 34 Pigment vert - ——- ^ Lubrifiants et stabilisateurs 2 TABLEAU Y Chlorure de polyvinyle non plastifié 26 30 Plastifiant au phtalate de dioctyle du commerce 18 Plastifiant à l'adipate de dioctyle du commerce 2 Caoutchouc styrène—butadiène 10 Mélange polymère renfermant 70 % de caoutchouc au nitrile (34 % d'acrylonitrile, 66 ?» de butadiène) 35 et 30 i» de chlorure de polyvinyle non plastifié 1Q Fibres d'amiante 7 Agent de blanchiment 23 Stéarate de calcium 2 Pigment, vert 2 21288 -7- 2095212 La courroie transporteuse déchiquetée contient environ 50 % de fibres, constituées en majeure partie de polyester, 25 % de chlorure de polyvinyle et 25 $ de plastifiants liquides du type polyester. On broie et on déchiquette la courroie dans un mélan-5 geur à lame en Z, jusqu'à une taille en majeure partie inférieure à 10 mm. 1' "alphanol" est un mélange d'alcool C-alkylé, une coupe d'environ à étant utilisée. Il est bien entendu que la présente invention n'a été décrite qu'à titre d'exemple préférentiel et qu'on pourra y 10 apporter toute équivalence technique sans sortir de son cadre qui est défini dans les revendications annexées. 1 21288 -8- 2095212 BETEimiCATIONS 1. Court ou terrain de jeux synthétique pour la pratique du tennis, du cricket ou autres jeux de balles, caractérisé par le fait qu'il est réalisé dans un matériau renfermant de 25 à 75 $ 5 d'un produit à base de chlorure de polyvinyle plastifié, de 5 à 20 /é d'un matériau finement divisé, de 0 à 20 # d'un caoutchouc naturel ou synthétique, compatible avec le produit à base de chlorure de polyvinyle plastifié dans les quantités utilisées, et de 10 à 60 io d'une charge finement divisée, toutes les parties étant 10 en poids par rapport au poids total de la composition. 2. Court selon la revendication 1, dans lequel le produit à base de chlorure de polyvinyle est constitué par un copolymère de chlorure de vinyle avec un comonomère. 3. Court selon la revendication 2, dans lequel le copolymère 15 renferme au moins 70 moles % de chlorure de vinyle monomère. 4. Court selon la revendication 3» dans lequel le copolymère renferme au moins 80 moles i<> de chlorure de vinyle monomère. 5. Court selon l'une quelconque des revendications 2 ou 4, dans lesquelles le comonomère est du chlorure de vinylidène ou de 20 l'acétate de vinyle. 6. Court selon la revendication 1, dans lequel le produit à base de chlorure de polyvinyle est un homopolymère de chlorure de vinyle. 7. Court selon l'une quelconque des revendications 1 à 6, 25 dans lequel le chlorure de polyvinyle est plastifié avec un plastifiant liquide du type ester. 8. Court selon la revendication 7» dans lequel le plastifiant liquide du type ester est un diester monomère d'un acide di-carboxylique. 30 9. Court selon la revendication 8, dans lequel le diester est un ester de dialkyle, tel qu'un phtalate d'alkyle ou un adi-pate d'alkyle. 10. Court selon l'une quelconque des revendications 1 à 9, dans lequel la proportion de plastifiant par rapport au produit 35 à base de chlorure de polyvinyle est supérieure à1 pour 2. 11. Court selon l'une quelconque des revendications 1 à 10, dans lequel le matériau fibreux finement divisé renferme des fibres 71 21288 -9- 2095212 ayant une longueur inférieure à 15 mm environ. 12. Court selon l'une quelconque des revendications 1 à 11, dans lequel moins de 25 $ des fibres ont une longueur comprise entre 15 mm et 25 mm. 5 13. Court selon l'une quelconque des revendications 1 à 12, dans lequel le matériau fibreux est un matériau fibreux organique. 14. Court selon l'une quelconque des revendications 1 à 13» dans lequel les fibres sont constituées par du coton, de la cellulose, du polyester, ou du polyamide. 10 15. Court selon l'une quelconque des revendications 1 à 14» renfermant moins de 50 °!° de charge particulaire à l'état finement divisé. 16. Court selon l'une quelconque des revendications 1 à 15» renfermant de 20 ^ à 40 % de charge particulaire à l'état finement 15 divisé. 17. Court selon l'une quelconque des revendications 1 à 16, dans lequel la charge est constituée par de la chaux et de l'argile. 18. Court selon l'une quelconque des revendications précédentes, renfermant de 3 à 10 i<> de caoutchouc. 20 19. Court selon l'une quelconque des revendications 1 à 18, dans lequel le caoutchouc est un caoutchouc synthétique tel que du caoutchouc au chloroprène, un caoutchouc Buna ou un caoutchouc styrène-butadiène, ou bien un caoutchouc éthylène-propylène» ou un caoutchouc au nitrile, ou un caoutchouc acrylonitrile-butadiène-25 styrène. 20. Court selon l'une quelconque des revendications 1 à 19» renfermant en outre un pigment vert. 21. Procédé de fabrication d'un court selon l'une quelconque des revendications 1 à 20, caractérisé par le fait que l'on mélange 30 ses constituants à température élevée et que l'on extrude le mélange pour former une feuille lisse. 22. Procédé selon la revendication 21, dans lequel on extrude la feuille dans une matrice à rouleau.